Brevet FR3050208A1 (20171020)
REVENDICATIONS1. Composition polymérique aqueuse gélifiée à base d'une résine issue de la polycondensation d'au moins les monomères suivants : - Un polyhydroxybenzène R, de préférence le résorcinol, - De l'hexaméthylène tétramine HMTA, - un polyélectrolyte anionique PA de masse molaire inférieure ou égale à 2000 g/mol.\n<CLM>\1\tComposition selon la revendication 1, dans laquelle le polyélectrolyte anionique comprend des atomes d'azote et de phosphore.\n<CLM>\1\tComposition selon la revendication 1 ou la revendication 2, dans laquelle le polyélectrolyte anionique est l'acide phytique HPhy.\n<CLM>\1\tComposition selon l'une quelconque des revendications précédentes, qui est sous forme de microparticules de gel en milieu aqueux.\n<CLM>\1\tComposition selon l'une quelconque des revendications précédentes dans laquelle les monomères comprennent au moins un polyélectrolyte cationique.\n<CLM>\1\tComposition selon l'une quelconque des revendications précédentes dans laquelle le ratio molaire PA/HMTA est de 0,010 à 0,150, de préférence de 0,015 à 0,140, encore mieux de 0,020 à 0,130.\n<CLM>\1\tProcédé de fabrication d'une composition polymérique aqueuse gélifiée selon l'une quelconque des revendications 1 à 6, ce procédé comprenant les étapes suivantes : a) Le mélange dans un solvant aqueux du ou des polyhydroxybenzène(s) R, de l'hexaméthylène tétramine HMTA, de façon à former un polycondensat, b) L'introduction dans le produit de l'étape a) du polyélectrolyte anionique PA, de préférence l'acide phytique, c) Le chauffage du mélange de l'étape b).\n<CLM>\1\tProcédé selon la revendication 7, dans lequel : - l'étape a) est mise en oeuvre à une température allant de 40 à 80°C, - l'étape c) est mise en oeuvre à une température allant de 70 à 100°C. ICG70100 Dépôt texte 3050208 27\n<CLM>\1\tProcédé selon l'une quelconque des revendications 7 et 8, dans lequel l'étape b) comprend l'addition du polyélectrolyte anionique, de préférence de l'acide phytique, sous forme d'une solution aqueuse en plusieurs fois dans le produit de 5 l'étape a).\n<CLM>\1\tProcédé selon l'une quelconque des revendications 7 à 9, qui comprend une étape d'addition d'un polyélectrolyte cationique entre les étapes b) et c). 10\n<CLM>\1\tProcédé selon l'une quelconque des revendications 7 à 10, qui comprend une étape de dilution par de l'eau de la composition de l'étape b).\n<CLM>\1\tProcédé de préparation d'un aérogel qui comprend les étapes du procédé selon l'une quelconque des revendications 7 à 11, et qui comprend en outre une étape 15 de séchage en étuve.\n<CLM>\1\tProcédé de préparation d'un carbone poreux, qui comprend la préparation d'un aérogel selon la revendication 12 et qui comprend en outre au moins une étape de pyrolyse. 20\n<CLM>\1\tCarbone poreux sous forme de microsphères susceptible d'être obtenu par le procédé de la revendication 13, qui présente une densité, mesurée par la méthode de la densité tapée, supérieure ou égale à 0,38 g/cm3. 25\n<CLM>\1\tCarbone poreux selon la revendication 14 qui présente une teneur non nulle en azote et en phosphore.\n<CLM>\1\tCarbone poreux selon la revendication 14 ou selon la revendication 15, présentant un ratio du volume microporeux rapporté à la somme des volumes 30 microporeux et mésoporeux, supérieur ou égal à 0,70, mesuré par manométrie d'adsorption d'azote.\n<CLM>\1\tElectrode qui comprend un collecteur de courant revêtu d'une composition de matière active comprenant le carbone poreux selon l'une quelconque des 35 revendications 14 à\n<CLM>\1\tICG70100 Dépôt texte 3050208 28\n<CLM>\1\tCellule de super-condensateur comprenant au moins une électrode selon la revendication 17, immergée dans un électrolyte ionique aqueux.